(57)【要約】【課題】薄型でフィット性が良好であり、尿等の排泄液を吸収しても装着感に優れる吸収性物品を提供すること。【解決手段】肌対向面を形成する表面シート２、非肌対向面を形成する裏面シート３、及びこれら両シート２，３間に介在された吸収体４を具備する吸収性物品である。吸収体４は、基材シート２０と、該基材シート２０の片面に形成された吸収性コア１４とを備えている。吸収性コア１４は、吸水性樹脂４３と、該吸水性樹脂４３を基材シート２０に固定する水溶性高分子４７とを含んでいる。吸水性樹脂４３は、架橋されていない非架橋部を表面に有する低架橋樹脂４５を含んでおり、吸水速度〔ＪＩＳ  Ｋ  ７２２４（１９９６）〕が２５秒以下であり、所定の方法により測定される人工尿吸収時の体積増加率が１６．５倍以下である。【選択図】図３
2019118593.tif 000002
【特許請求の範囲】
【請求項１】
肌対向面を形成する表面シート、非肌対向面を形成する裏面シート、及びこれら両シート間に介在された吸収体を具備する吸収性物品であって、
前記吸収体は、基材シートと、該基材シートの片面に形成された吸収性コアとを備えており、
前記吸収性コアはパルプ繊維を含まず、吸水性樹脂と、該吸水性樹脂を前記基材シートに固定する水溶性高分子とを含んでおり、
前記吸水性樹脂は、非架橋部を表面に有する低架橋樹脂を含んでおり、吸水速度〔ＪＩＳ  Ｋ  ７２２４（１９９６）〕が２５秒以下であり、下記の方法により測定される人工尿吸収時の体積増加率が１６．５倍以下である、吸収性物品。
＜人工尿吸収時の体積増加率の測定方法＞
下端の開口部に金網（目開き６３μｍ、ＪＩＳ  Ｚ８８０１−１：２０００）が備えられた円筒プラスチックチューブ（内径３０ｍｍ、高さ６０ｍｍ）を垂直に立て、精秤した吸水性樹脂１．０ｇを、該金網上に、該吸水性樹脂が均一の厚さ（堆積高さ）になるように入れる。金網上に堆積した前記吸水性樹脂の高さである堆積高さＨ１を測定する。０．９質量％濃度の塩化ナトリウム溶液を人工尿とし、前記吸水性樹脂が膨潤するのに十分な量、例えば前記吸水性樹脂の飽和吸収量の５倍以上の量の人工尿を備えたシャーレを準備する。このシャーレ内に、前記円筒プラスチックチューブを前記金網側の開口部を下側に向けて入れて、前記吸水性樹脂を人工尿に３０分間浸す。
次いで、円筒プラスチックチューブをシャーレから取り出す。
そして、人口尿の吸収により塊となった前記吸水性樹脂の上に、外径２９．５ｍｍ×厚さ２２ｍｍ、質量１５０ｇの分胴を載せ、前記円筒プラスチックチューブ内の前記吸水性樹脂に２．０ｋＰａの荷重がかかるようにして、１０分間放置する。次いで、分銅を乗せたまま前記吸水性樹脂の塊の高さである塊高さＨ２を測定し、測定した該塊高さＨ２を前記堆積高さＨ１で除して、体積増加率（Ｈ２／Ｈ１）を求める。
【請求項２】
前記低架橋樹脂は、その表面に、前記非架橋部と架橋部とを有している、請求項１に記載の吸収性物品。
【請求項３】
前記低架橋樹脂は、表面架橋処理が施された吸水性樹脂の粉砕物である、請求項１又は２に記載の吸収性物品。
【請求項４】
前記吸収体は、前記基材シートの片面のみに吸収性コアを備え、前記基材シートの前記吸収性コアが形成された面が別体のシートによって被覆されていない、請求項１〜３の何れか１項に記載の吸収性物品。
【請求項５】
前記吸収体は、前記基材シートの前記吸収性コアが形成された面が前記裏面シート側に向いている、請求項１〜４の何れか１項に記載の吸収性物品。
【請求項６】
前記吸収体の吸収前の厚みは１．５ｍｍ以下である、請求項１〜５の何れか１項に記載の吸収性物品。
【発明の詳細な説明】
【技術分野】
【０００１】
本発明は吸収性物品に関する。
【背景技術】
【０００２】
使い捨ておむつや失禁パッド等の吸収性物品に用いられる吸収体として、パルプ繊維と吸水性樹脂とを含む吸収体が知られているが、パルプ繊維を含む吸収体は、嵩高く厚みが大きいものであることから、吸収体の薄型化が提案されている。例えば、特許文献１には、基材層、該基材層によって支持される吸収性ポリマー粒子、該基材層に前記吸収性ポリマー粒子を固定する熱可塑性接着剤材料、吸収性ポリマー粒子及び熱可塑性接着剤材料と接触する油捕捉剤成分を含む、吸収性構造体が記載されている。
【０００３】
また、本出願人は、ＪＩＳ  Ｋ  ７２２３に準拠した遠心保持量が２０ｇ／ｇ以下の吸水性樹脂が、嵩高性のセルロース繊維を含む２枚のシートに挟まれ、且つ水溶性バインダーを介して該シートに固着している吸収体を具備しており、所定の手順に従って血液が注入され水洗いされた後の該血液によって赤色に染まった赤色部分の赤色度合いａ*値が０以下である、生理用ナプキンを提案している（特許文献２）。
【先行技術文献】
【特許文献】
【０００４】
【特許文献１】特許第５７８４８２９号公報
【特許文献２】特許第５５０８７４７号公報
【発明の概要】
【発明が解決しようとする課題】
【０００５】
特許文献１に記載の吸収性構造体は、吸収性ポリマーの吸収能が熱可塑性接着剤材料によって低下する上に、尿等の排泄液を吸収した吸収性ポリマーが膨張することで厚みが増し、装着感が悪化することがあった。
特許文献２に記載の生理用ナプキンは、吸収体がパルプ繊維を含んでいないことから薄型であるものの、尿等の排泄液を吸収した後の装着感に改善の余地があった。
【０００６】
したがって、本発明の課題は、前述した従来技術が有する欠点を解消し得る吸収性物品を提供することにある。
【課題を解決するための手段】
【０００７】
本発明は、肌対向面を形成する表面シート、非肌対向面を形成する裏面シート、及びこれら両シート間に介在された吸収体を具備する吸収性物品であって、前記吸収体は、基材シートと、該基材シートの片面に形成された吸収性コアとを備えており、前記吸収性コアはパルプ繊維を含まず、吸水性樹脂と、該吸水性樹脂を前記基材シートに固定する水溶性高分子とを含んでおり、前記吸水性樹脂は、非架橋部を表面に有する低架橋樹脂を含んでおり、吸水速度〔ＪＩＳ  Ｋ  ７２２４（１９９６）〕が２５秒以下であり、後述する所定の方法により測定される人工尿吸収時の体積増加率が１６．５倍以下である、吸収性物品を提供するものである。
【発明の効果】
【０００８】
本発明の吸収性物品は、薄型でフィット性が良好であり、尿等の排泄液を吸収しても装着感に優れる。
【図面の簡単な説明】
【０００９】
【図１】図１は、本発明の吸収性物品の一実施形態である失禁パッドの平面図である。
【図２】図２は、図１のＩ−Ｉ線断面を模式的に示す断面図である。
【図３】図３は、図２に示す失禁パッドの吸収体の断面図である。
【図４】図４は、尿等の排泄液を吸収した後における図３に示す吸収体の断面図である。
【図５】図５は、図３に示す吸収体を製造する装置を示す斜視図である。
【図６】図６（ａ）及び（ｂ）は、図５に示す塗工ヘッドを異なる構造とした装置を示す斜視図である。
【発明を実施するための形態】
【００１０】
以下、本発明の吸収性物品を、その好ましい一実施形態である失禁パッド１に基づき図面を参照して説明する。図１には、本実施形態の失禁パッド１を表面シート２側から視た平面図が示されており、図２には、本実施形態の失禁パッド１の断面図が示されている。本実施形態の失禁パッド１は、図２に示すように、肌対向面を形成する液透過性の表面シート２、非肌対向面を形成する裏面シート３、及びこれら両シート２，３間に介在された吸収体４を具備している。
【００１１】
失禁パッド１は、図１に示すように、着用時に着用者の排泄部（膣口等）に対向配置される排泄部対向部Ｂと、該排泄部対向部Ｂよりも着用者の腹側（前側）寄りに配される前方部Ａと、該排泄部対向部Ｂよりも着用者の背側（後側）寄りに配される後方部Ｃとを有している。失禁パッド１は、着用者の前後方向に対応する縦方向Ｘ及び該縦方向Ｘに直交する横方向Ｙを有し、縦方向Ｘに、前方部Ａ、排泄部対向部Ｂ及び後方部Ｃの順番で区分される。着用者の前後方向に対応する縦方向Ｘは、着用時に、着用者の腹側から股下を通って背側に向かう方向である。また、失禁パッド１は、縦方向Ｘに延びる中心線ＣＬに対して左右対称に形成されている。縦方向Ｘとは、中心線ＣＬに平行な方向でもある。
【００１２】
また、本明細書において、肌対向面は、失禁パッド１又はその構成部材（例えば吸収体４）における、失禁パッド１の着用時に着用者の肌側に向けられる面であり、非肌対向面は、失禁パッド１又はその構成部材における、失禁パッド１の着用時に肌側とは反対側（着衣側）に向けられる面である。
【００１３】
また、本発明の吸収性物品において、排泄部対向部Ｂとは、本実施形態の失禁パッド１のようにウイング部を有しない吸収性物品においては、吸収性物品が３つ折りの個装形態に折り畳まれた際に生じる、該吸収性物品を横方向（吸収性物品の横方向、図中のＹ方向）に横断する２本の折曲線（図示せず）について、該吸収性物品の縦方向Ｘの前端から数えて第１折曲線と第２折曲線とに囲まれた領域を意味する。尚、ウイング部を有する吸収性物品において排泄部対向部Ｂは、吸収性物品の縦方向（吸収性物品の長手方向、図中のＸ方向）において該ウイング部を有する領域（一方のウイング部の縦方向Ｘに沿う付け根と他方のウイング部の縦方向Ｘに沿う付け根とに挟まれた領域）を意味する。
【００１４】
失禁パッド１では、表面シート２は、図１及び図２に示すように、吸収体４の肌対向面の全域を被覆し、吸収体４の縦方向Ｘに沿う両側縁から横方向Ｙの外方に延出している。一方、裏面シート３は、吸収体４の非肌対向面の全域を被覆し、更に吸収体４の縦方向Ｘに沿う両側縁から横方向Ｙの外方に延出して、後述するサイドシート５と共にサイドフラップ部Ｓを形成している。失禁パッド１の裏面シート３側の非肌対向面には、ショーツ等の下着に固定するための粘着部３１が設けられている。裏面シート３とサイドシート５とは、吸収体４の縦方向Ｘに沿う両側縁からの延出部において、接着剤、ヒートシール、超音波シール等の公知の接合手段によって互いに接合されている。尚、表面シート２及び裏面シート３それぞれと吸収体４との間は接着剤によって接合されていてもよい。
【００１５】
裏面シート３の形成材料としては、吸収性物品の裏面シートに従来使用されている各種のもの等を特に制限なく用いることができ、例えば、液不透過性又は撥水性の樹脂フィルム、樹脂フィルムと不織布とのラミネートシート等を用いることができる。
【００１６】
失禁パッド１では、図１及び図２に示すように、肌対向面における縦方向Ｘに沿う両側部に一対のサイドシート５が配されている。好適には、サイドシート５は、平面視において、吸収体４の縦方向Ｘに沿う左右両側部に重なるように、失禁パッド１の縦方向Ｘの全長に亘って配されている。サイドシート５は、吸収体４よりも横方向Ｙの外方へ延出しており、その延出部位と、裏面シート３の横方向Ｙの延出部位とが接合されてサイドフラップ部Ｓを形成している。
【００１７】
横方向Ｙにおけるサイドシート５の内側縁部には、１本又は複数本の糸状の弾性部材１６が縦方向Ｘに沿って伸長状態で固定されており、該弾性部材１６の収縮によって、失禁パッド１の縦方向Ｘの両側部に、該縦方向Ｘに延びる一対の防漏カフ１５が形成される。より具体的には、防漏カフ１５は、縦方向Ｘに延びる固定端１５ｂ、自由端１５ａ、及び自由端１５ａと固定端１５ｂとの間に外向きに折り返された折り返し部１５ｃを有している（図２参照）。この自由端１５ａ側に前述の弾性部材１６が固定されており、該弾性部材１６が収縮することで、自由端１５ａと固定端１５ｂとの間、即ち折り返し部１５ｃが、着用者の身体側に向けて起立する。防漏カフ１５は、吸収体４の長手方向に沿う両側縁それぞれの近傍に、接着剤等の接合手段によって表面シート２に固定された固定部５ａを有し、該固定部５ａの横方向Ｙ内側の端部が、防漏カフ１５の固定端１５ｂとなっている。防漏カフ１５は、固定端１５ｂと自由端１５ａとの間が、着用中に起立することにより、尿等の排泄液の横漏れを防止する。
【００１８】
サイドシート５としては、当該技術分野において従来用いられている各種のものを特に制限なく用いることができ、例えば、液不透過性又は撥水性の不織布や樹脂フィルム、樹脂フィルムと不織布との積層体等を用いることができる。
【００１９】
失禁パッド１では、表面シート２及び裏面シート３は、吸収体４の縦方向Ｘの前端及び後端それぞれから縦方向Ｘの外方に延出し、それらの延出部において、接着剤、ヒートシール、超音波シール等の公知の接合手段によって、互いに接合されている。具体的には、表面シート２及び裏面シート３は、図１に示すように、縦方向Ｘの前端側及び後端側の延出部に形成された接合部（不図示）によって接合されている。
【００２０】
吸収体４は、図２に示すように、基材シート２０と、該基材シート２０の片面２０ａに形成された吸収性コア１４とを備えている。本実施形態における吸収体４は、図１に示すように平面視して、縦方向Ｘの両端に該縦方向Ｘの外方に向かって凸の凸部を有する略矩形形状であり、前方部Ａから排泄部対向部Ｂを経て後方部Ｃに亘って延びている。図３には、図２に示す吸収体４の横断面図が示されており、図４には、尿等の排泄液を吸収した後の吸収体４の横断面図が示されている。なお、図２は基材シート２０の片面２０ａが非肌対向面側を向いた構成を示しているが、図３及び図４は、基材シート２０を図中の下側に向けた状態で示している。
【００２１】
基材シート２０としては、吸収性コア１４を保持し得る材料のものが用いられ、液透過性シートであってもよく、液不透過性シート又は液難透過性シートであってもよい。基材シート２０は、例えば不織布、紙、織布、及びフィルムなどから構成することができる。これらの２種以上の材料の積層体を基材シートとして用いてもよい。尿等の排泄液を平面方向に拡散させる観点からは、基材シートは液透過性の繊維シートからなることが好ましい。
【００２２】
不織布としては、各種の製造方法で得られるものを特に制限なく用いることができる。不織布の例としては、スパンレース不織布、スパンボンド不織布、エアスルー不織布、メルトブローン不織布、ニードルパンチ不織布及びレジンボンド不織布などが挙げられる。これらの不織布は、それぞれ単独で用いることができ、あるいは２種以上の不織布の積層体の形態で用いることもできる。
【００２３】
織布としては、種々の繊維組織を有するものを用いることができる。紙としては、抄紙可能な繊維を原料とし、湿式抄紙法又は乾式抄紙法によって得られたものを用いることができる。フィルムとしては、例えばＴダイ法やインフレーション法によって成形され、一軸又は二軸延伸されて得られたものを用いることができる。
【００２４】
基材シート２０を構成する前記の各種の材料は、例えば各種の熱可塑性樹脂などの合成高分子材料や、パルプ等のセルロースなどの天然高分子材料を用いることができる。熱可塑性樹脂としては、例えばポリエチレン（ＰＥ）やポリプロピレン（ＰＰ）等のポリオレフィン繊維、ポリエチレンテレフタレート（ＰＥＴ）やポリブチレンテレフタレート（ＰＢＴ）等のポリエステル繊維、ポリアクリル酸やポリメタクリル酸エステル等のポリアクリル酸系繊維、ポリスチレンやポリ塩化ビニル等のビニル系繊維などを用いることができる。これらの樹脂は単独で用いてもよく、あるいは２種以上をブレンドして用いてもよい。これらの樹脂から繊維を形成する場合には、単一樹脂の繊維を形成してもよく、あるいは芯鞘型やサイドバイサイド型の複合繊維を形成してもよい。
【００２５】
基材シート２０は、吸収体４の保形性の観点から、その坪量が１０ｇ／ｍ２以上であることが好ましく、１５ｇ／ｍ２以上であることが更に好ましく、２０ｇ／ｍ２以上であることが一層好ましい。また基材シート２０は、吸収体４の薄さ及び柔軟性の観点から、７０ｇ／ｍ２以下であることが好ましく、６５ｇ／ｍ２以下であることが更に好ましく、６０ｇ／ｍ２以下であることが一層好ましい。具体的には、基材シートは、その坪量が１０ｇ／ｍ２以上７０ｇ／ｍ２以下であることが好ましく、１５ｇ／ｍ２以上６５ｇ／ｍ２以下であることが更に好ましく、２０ｇ／ｍ２以上６０ｇ／ｍ２以下であることが一層好ましい。
【００２６】
基材シート２０の片面２０ａには吸収性コア１４が形成されている。吸収性コア１４は、基材シート２０と直接に接した状態で該基材シート２０上に位置していてもよく、あるいは、基材シート２０と吸収性コア１４との間に１又は２以上の部材や層が介在した状態で、基材シート２０と吸収性コア１４とが間接的に隣接していてもよいが、吸収性物品の薄型化の観点から、基材シート２０と吸収性コア１４との間には他の部材を介在させないことが好ましい。
【００２７】
本実施形態の吸収性コア１４は、パルプ繊維を含まず、吸水性樹脂４３と、該吸水性樹脂４３を基材シート２０に固定する水溶性高分子４７とを含んでいる。水溶性高分子４７の「水溶性」とは、２５℃の水１００ｇに対する溶解度が０．５ｇ以上であり、好ましくは１ｇ以上、より好ましくは５ｇ以上、更に好ましくは１０ｇ以上である。
１００ｍＬのガラスビーカー（５ｍｍΦ）に、所定量の評価対象物（水溶性高分子）と、液温２５℃のイオン交換水５０ｍＬとを投入して混合し、その混合物に長軸方向の長さ２０ｍｍ、短軸方向の長さ（幅）７ｍｍのスターラーチップを入れ、マグネチックスターラー（例えばアズワン株式会社製ＨＰＳ−１００）を用いて回転数６００ｒｐｍで該混合物を撹拌し、評価対象物の全量が攪拌開始から２４時間以内に５０ｍＬのイオン交換水に溶解するか否かを確認する。斯かる一連の作業を、評価対象物の総重量（前記ビーカーへの投入量）が異なる複数のサンプルについて行い、評価対象物の全量が溶解した複数のサンプルのうち、その溶解量が最大であったサンプルにおける評価対象物の総重量の２倍の値を、該評価対象物の２５℃の水１００ｇに対する溶解度とする。このように本発明に係る水溶性高分子４７は、水との接触によって溶解する。
【００２８】
水溶性高分子４７として、例えばポリビニルピロリドン、ポリビニルアルコール、ポリビニルブチラール、デキストリン、ポリエチレンオキシド、水溶性ナイロンなどが挙げられ、これらの中でも、ポリビニルピロリドン、ポリビニルブチラール及びデキストリンから選ばれる１種以上が好ましい。水溶性高分子４７は、１種を単独で、又は２種以上を組み合わせて用いることができる。また、水溶性高分子のうち、特に水溶性、及び吸水性樹脂４３の基材シート２０への固定の観点から、ポリビニルピロリドン、中でもＫ−１５、Ｋ−３０、Ｋ−６０又はＫ−９０のグレードのポリビニルピロリドンを用いることが好ましい。
【００２９】
吸水性樹脂４３は、水との接触によって膨潤して水を吸収保持し得る材料からなる。本実施形態の吸水性樹脂４３は、非架橋部を表面に有する低架橋樹脂４５を含んでいる。低架橋樹脂４５としては、その表面に、非架橋部と架橋部とを有する樹脂（以下、第１樹脂ともいう。）と、非架橋部のみを表面に有する樹脂（以下、第２樹脂ともいう。）とが挙げられる。吸収性コア１４が含有する吸水性樹脂４３は、第１樹脂のみであっても良いし、第１樹脂及び第２樹脂の両方であっても良い。本実施形態の吸水性樹脂４３は、低架橋樹脂４５として、第１樹脂及び第２樹脂とを含んでいる。本発明の吸収性コア１４に含有させる吸水性樹脂４３として、後述する表面架橋処理が施された吸水性樹脂の粉砕物を用いる場合、第１樹脂及び第２樹脂に加えて、表面に非架橋部を有しない樹脂（以下、高架橋樹脂ともいう。）を含むことがある。該高架橋樹脂４６を含めて吸収性コア１４を製造する場合、後述する吸水性樹脂４３の吸水速度や、人工尿吸収時の体積増加率等を測定する際には、高架橋樹脂を含む吸水性樹脂４３の全体をサンプルとして測定を行う。即ち、吸水性樹脂４３の性能評価に関する測定において、吸収性コア１４の構成材料として用いられる吸水性樹脂４３全体からサンプリングして測定を行う。
なお、粉砕物の集合体から、粉砕により粒径の小さい低架橋樹脂のみを分級等によって分離し、該低架橋樹脂のみを吸収性コア１４に配合しても良い。粉砕物の全量を、吸収性コア１４に配合する場合であっても、粉砕の程度を高める等により、該粉砕物の集合体は、低架橋樹脂のみであっても良い。
また、吸収性コア１４から吸水性樹脂４３を取り出す際は、吸収性コア１４をエタノールに浸せばよい。水溶性高分子４７はエタノールに溶解するが、吸水性樹脂４３はエタノールに溶解しないため、容易に吸水性樹脂４３を取り出すことができる。
【００３０】
吸水性樹脂４３は、自重の２０倍以上の水を吸収して保持できるものであることが好ましい。また、吸水性樹脂４３は、対象物が尿であれば自重の２０倍以上、特に３０倍以上を吸収して保持できるものが好ましく、血液であれば１倍以上、好ましくは３倍以上を吸収・保持できるものが好ましい。吸水性樹脂４３における水の吸収・保持の上限値に特に制限はないが、自重の１０００倍を上限の目安とすることができる。
【００３１】
吸水性樹脂４３としては、例えば、各種のヒドロゲル材料、例えばアクリル酸若しくはアクリル酸アルカリ金属塩の重合体又は共重合体の架橋物、ポリアクリル酸及びその塩並びにポリアクリル酸塩グラフト重合体の架橋物、デンプン又はカルボキシメチル化セルロースの架橋物、デンプン−アクリル酸塩グラフト共重合体の加水分解生成物の架橋物、ビニルアルコール−アクリル酸塩共重合体の架橋物、無水マレイン酸グラフトポリビニルアルコールの架橋物、架橋イソブチレン−無水マレイン酸共重合体、酢酸ビニル−アクリル酸エステル共重合体のケン化物等を用いることができる。
【００３２】
吸水性樹脂４３は、吸水速度及び人工尿吸収時の体積増加率がそれぞれ後述する範囲であれば任意のものを用いることができ、表面架橋処理が施された吸水性樹脂の粉砕物を用いることが好ましい。「表面架橋処理が施された吸水性樹脂」としては、架橋剤の存在下又は非在下にモノマーを重合して得られる重合体又は共重合体からなる中間樹脂に、後処理として、表面処理を施した後架橋樹脂を用いることが好ましい。
中間樹脂の製造方法としては、公知の重合法を用いることができ、逆相懸濁重合法、例えば特許第２７２１６５８号公報に記載の陰イオン界面活性剤を分散剤として用いた逆相懸濁重合方法や、水溶液重合法、例えば特開２００３−２３５８８９号公報に記載の水溶液重合法等が挙げられる。
中間樹脂に対して表面架橋処理を施す際、使用する架橋剤は、中間樹脂の製造に用いる架橋剤と種類が同じであっても異なっていても良い。
【００３３】
吸水性樹脂４３は、吸水速度が好ましくは２５秒以下、より好ましくは２０秒以下、さらに好ましくは１５秒以下である。
吸水速度は以下の方法により測定される。
【００３４】
＜吸水速度の測定方法＞
吸水速度はボルテックス法〔ＪＩＳ  Ｋ  ７２２４（１９９６）〕により測定される。１００ｍＬのガラスビーカーに、生理食塩水（０．９質量％塩化ナトリウム水）５０ｍＬとマグネチックスターラーチップ（中央部直径８ｍｍ、両端部直径７ｍｍ、長さ３０ｍｍで、表面がフッ素樹脂コーティングされているもの）を入れ、ビーカーをマグネチックスターラー（アズワン製ＨＰＳ−１００）に載せる。マグネチックスターラーの回転数を６００±６０ｒｐｍに調整し、生理食塩水を攪拌させる。測定試料である吸水性樹脂２．０ｇを、攪拌中の食塩水の渦の中心部で液中に投入し、ＪＩＳ  Ｋ  ７２２４（１９９６）に準拠して該吸水性樹脂の吸水速度（秒）を測定する。具体的には、吸水性樹脂のビーカーへの投入が完了した時点でストップウォッチをスタートさせ、スターラーチップが試験液に覆われた時点（渦が消え、液表面が平らになった時点）でストップウォッチを止め、その時間（秒）をボルテックス法による吸水速度として記録する。測定はｎ＝５測定し、上下各１点の値を削除し、残る３点の平均値を測定値とした。尚、これらの測定は２３±２℃、湿度５０±５％で行い、測定の前に試料を同環境で２４時間以上保存した上で測定する。
【００３５】
吸水性樹脂４３は、人工尿吸収時の体積増加率が１６．５倍以下である。吸水性樹脂４３は、人工尿吸収時の体積増加率が、好ましくは２倍以上であり、好ましくは１６．５倍以下である。本発明における人工尿吸収時の体積増加率は以下の方法により測定される。
【００３６】
＜人工尿吸収時の体積増加率の測定方法＞
下端の開口部に金網（目開き６３μｍ、ＪＩＳ  Ｚ８８０１−１：２０００）が備えられた円筒プラスチックチューブ（内径３０ｍｍ、高さ６０ｍｍ）を垂直に立て、精秤した吸水性樹脂１．０ｇを、該金網上に、該吸水性樹脂が均一の厚さ（堆積高さ）になるように入れる。金網上に堆積した前記吸水性樹脂の高さである堆積高さＨ１を測定する。０．９質量％濃度の塩化ナトリウム溶液を人工尿とし、前記吸水性樹脂が膨潤するのに十分な量、例えば前記吸水性樹脂の飽和吸収量の５倍以上の量の人工尿を備えたシャーレを準備する。このシャーレ内に、前記円筒プラスチックチューブを前記金網側の開口部を下側に向けて入れて、前記吸水性樹脂を人工尿に３０分間浸す。
次いで、円筒プラスチックチューブをシャーレから取り出す。
そして、人口尿の吸収により塊となった前記吸水性樹脂の上に、外径２９．５ｍｍ×厚さ２２ｍｍ、質量１５０ｇの分胴を載せ、前記円筒プラスチックチューブ内の前記吸水性樹脂に２．０ｋＰａの荷重がかかるようにして、１０分間放置する。次いで、分銅を乗せたまま前記吸水性樹脂の塊の高さである塊高さＨ２を測定し、測定した該塊高さＨ２を前記堆積高さＨ１で除して、体積増加率（Ｈ２／Ｈ１）を求める。
【００３７】
前述の低架橋樹脂４５は、非架橋部を有することから、元の形状をとどめたまま膨潤することができず、尿等の排泄液を一定量吸収すると、形状が崩壊する。この際、形状が崩壊した低架橋樹脂４５は、元の形をとどめている他の吸水性樹脂間の空隙を埋めるように配される。これにより、本発明に係る吸水性樹脂４３は、膨潤による体積の増加を抑えることができ、人工尿吸収時の体積増加率を前述の範囲とすることができる。
【００３８】
失禁パッド１は、パルプ繊維を含む吸収性コアを備える失禁パッドに比して薄型である。薄型である失禁パッド１は、着用者の身体にフィットし易いと共に、尿等の排泄液を吸収しても吸収体４の厚みＬ１が大きく変化せず、良好なフィット性を維持するため、装着感に優れる。具体的には、吸収性コア１４は、パルプ繊維を含まず、吸水性樹脂４３と、該吸水性樹脂４３を基材シート２０に固定する水溶性高分子４７とを含んでいる。吸収性コア１４が排泄液を吸収すると、該吸収した部分において、吸水性樹脂４３どうしの間を埋めていた水溶性高分子４７が溶解する（図４参照）。水溶性高分子４７が溶解すると、吸水性樹脂４３が膨張して大きくなり易くなる、つまり吸水性樹脂４３による吸水が阻害されにくくなる。このように吸水性樹脂の吸収性能が発揮されやすく、しかも吸水性樹脂４３の吸水速度が２５秒以下であるため、優れた吸収性能を有する。
また、水溶性高分子４７による結合が解かれた吸水性樹脂４３が流動可能となることで吸収体４の厚みＬ４を均一に維持し易くなる。これと、吸水性樹脂４３の人工尿吸収時の体積増加率が１６．５倍以下であることが相俟って、排泄液を吸収しても、吸収体４の厚みＬ４が大きくなり難い。その結果、失禁パッド１は排泄液の吸収後であっても薄さを維持することができるため、排泄液の吸収後であっても優れた装着感を維持する。また吸水性樹脂４３が流動可能となることで、失禁パッド１が排泄液を局所的に吸収しても、吸収体４の厚みＬ４が局所的に大きくなることを防ぐことができる。
【００３９】
失禁パッドの吸収性能を向上させる観点から、吸水性樹脂４３は、飽和吸収量が好ましくは３５ｇ／ｇ以上、より好ましくは４０ｇ／ｇ以上である。
飽和吸収量は以下の方法により測定される。
【００４０】
＜飽和吸収量の測定方法＞
飽和吸収量の測定は、ＪＩＳ  Ｋ  ７２２３（１９９６）に準拠して行う。ナイロン製の織布（メッシュ開き２５０、三力製作所販売、品名：ナイロン網、規格：２５０×メッシュ巾×３０ｍ）を幅１０ｃｍ、長さ４０ｃｍの長方形に切断して長手方向中央で二つ折りにし、両端をヒートシールして幅１０ｃｍ（内寸９ｃｍ）、長さ２０ｃｍのナイロン袋を作製する。測定試料である吸水性樹脂１．００ｇを精秤し、作製したナイロン袋の底部に均一になるように入れる。試料の入ったナイロン袋を生理食塩水（０．９重量％塩化ナトリウム水）に１時間浸漬させる。１時間後、ナイロン袋を生理食塩水から取り出し、１時間垂直状態に吊るして水切りした後、該ナイロン袋の重量を測定する。目的とする飽和吸収量は次式から算出される。
生理食塩水の飽和吸収量（ｇ／ｇ）＝（ａ−ｂ−ｃ）／ｃ
；式中、ａは吸水後の試料及びナイロン袋の総重量（ｇ）、ｂはナイロン袋の吸水前（乾燥時）の重量（ｇ）、ｃは試料の吸水前（乾燥時）の重量（ｇ）を表す。測定は５回行い（ｎ＝５）、上下各１点の値を削除し、残る３点の平均値を測定値とした。
【００４１】
吸収性コア１４の吸収性能を十分に高める観点から、吸水性樹脂４３は、吸収性コア１４の全質量に対して、好ましくは７０質量％以上、より好ましくは７５質量％以上であり、また好ましくは８５質量％以下、より好ましくは８０質量％以下であり、また好ましくは７０質量％以上８５質量％以下、より好ましくは７５質量％以上８０質量％以下含まれている。
【００４２】
吸水性樹脂の液の吸水を阻害しにくくする観点から、水溶性高分子４７は吸収性コア１４中に、吸水性樹脂４３に対して好ましくは０．１％以上、より好ましくは０．３％以上であり、また好ましくは５％以下、より好ましくは４％以下であり、また好ましくは０．１％以上５％以下、より好ましくは０．３％以上４％以下含まれている。なお、「吸水性樹脂４３に対する水溶性高分子４７の比率」は、吸収性コア１４中に含まれる吸水性樹脂４３の質量を分母とし、水溶性高分子４７の質量を分子として算出される比率のことである。
【００４３】
吸水性樹脂４３の人工尿吸収時の体積増加率を好ましい範囲にする観点から、低架橋樹脂４５は、その表面に、非架橋部と架橋部とを有していることが好ましい。即ち、低架橋樹脂４５として第１樹脂を含むことが好ましい。
【００４４】
吸水性樹脂４３は、吸水速度及び人工尿吸収時の体積増加率がそれぞれ上述する範囲であれば任意のものを用いることができる。吸水速度は、吸水性樹脂のメジアン径等を調整することによって実現される。吸収時の体積増加率は、上述のように、低架橋樹脂を含むことによって実現される。低架橋樹脂４５を含み、吸水速度及び人工尿吸収時の体積増加率がそれぞれ上記の範囲である吸水性樹脂４３としては、表面架橋処理が施された吸水性樹脂の粉砕物を用いることが好ましい。「表面架橋処理が施された吸水性樹脂」（以下、原料樹脂ともいう。）としては、架橋剤の存在下又は非在下にモノマーを重合して得られる重合体又は共重合体からなる、前述の中間樹脂に、後処理として、表面処理を施した後架橋樹脂を用いることが好ましい。
【００４５】
原料樹脂の粉砕物は、原料樹脂を粉砕処理することにより得られる。原料樹脂の粉砕には、例えば、ミル等を利用することができる。ミルを利用する場合、粉砕条件（ハンマー回転数、補修部スクリーン孔径）を種々変更し、メジアン径を調整することができる。
【００４６】
低架橋樹脂４５の形状は特に制限されず、球状、塊状、俵状又は不定形であっても良く、繊維状のものでもよいが、低架橋樹脂４５が前述の原料樹脂の粉砕物である場合、不定形であることが好ましい。
【００４７】
吸水性樹脂４３の吸水速度を前述の範囲にする観点から、吸水性樹脂４３は、レーザー回折式粒度分布法で測定した累積体積５０％での粒径Ｄ５０、即ちメジアン径が、好ましくは１５０μｍ以上、より好ましくは１８０μｍ以上であり、また好ましくは５００μｍ以下、より好ましくは４００μｍ以下であり、また好ましくは１５０μｍ以上５００μｍ以下、より好ましくは１８０μｍ以上４００μｍ以下である。
吸水性樹脂４３のメジアン径は、レーザー回折／散乱式粒度分布測定装置（ＬＡ−９２０、堀場製作所社製）を使用し、下記の測定条件にて測定することができる。
測定方法：フロー法
分散媒：エタノール／蒸留水＝９０／１０ｗｔ％
分散方法：攪拌、内蔵超音波３分
試料濃度：０．１％
【００４８】
吸収性コア１４は、吸水性樹脂４３及び水溶性高分子４７以外の他の構成材料を含んでいても良い。例えば、消臭剤、香料、可塑剤、多価アルコール等を含んでいても良い。
また吸収性コアには、以上の成分に加え、必要に応じて該吸収性コアの各種の性能を向上させ得る成分を含有させることもできる。そのような成分としては、例えば増粘剤、ｐＨ調整剤などが挙げられる。
【００４９】
吸収性物品の中には吸収性コアがティッシュペーパーや不織布等のコアラップシートで被覆されたものがあるが、吸収性物品をより薄型化する観点から、吸収体４は、基材シート２０における吸収性コア１４が形成された面が別体のシートによって被覆されていないことが好ましい。
【００５０】
失禁パッド１において吸収体４は、基材シート２０の吸収性コア１４が配された面が非肌対向面側に向けられた状態で配されている。斯かる構成により、液が基材シートで素早く拡散されるため、さらには、吸収性コアと表面材の間に一枚シートが配されるために、液戻りが発生し難い。このように吸収体４は、基材シート２０側が表面シート２側に向いていることが好ましい。
【００５１】
失禁パッドの薄型化による良好なフィット性をより確実に奏させる観点から、吸収体４の吸収前の厚みＬ１（図３参照）は、好ましくは２ｍｍ以下、より好ましくは１．７ｍｍ以下、さらに好ましくは１．５ｍｍ以下である。吸収体４の吸収前の厚みは、吸収体４の吸収前の最大厚みである。
上記と同様の観点から、吸収性コア１４は、その吸収前の厚みＬ３（図３参照）が好ましくは１．０ｍｍ以下、より好ましくは０．８ｍｍ以下、さらに好ましくは０．６ｍｍ以下である。
【００５２】
吸収体４の厚みＬ１及び吸収性コア１４の厚みＬ３は以下の方法で測定される。すなわち、測定対象の吸収体４を水平な場所にシワや折れ曲がりがないように置き、５ｃＮ／ｃｍ２の荷重下での厚みを測定する。具体的には、厚みの測定に、例えば、厚み計（尾崎製作所社製、ＰＥＡＣＯＣＫ  ＤＩＡＬ  ＵＰＲＩＧＨＴ  ＧＡＵＧＥＳ  Ｒ５−Ｃ）を用いる。このとき、厚み計の先端部と測定対象物との間に、荷重が５ｃＮ／ｃｍ２となるように大きさを調整した平面視円形状又は正方形状のプレート（厚さ５ｍｍ程度のアクリル板）を配置して、厚みを測定する。吸収体４の厚みＬ１と基材シート２０の厚みＬ２を測定し、その差分値を吸収性コア１４の厚みＬ３とする。
【００５３】
吸収性コア１４は、基材シート２０の片面に隙間なく連続して形成されていてもよく、あるいは基材シート２０の片面の一部が露出するように形成されていてもよい。例えば基材シート２０が矩形のものである場合、左右の両側部域間の領域にのみ吸収性コア１４を形成することができる。あるいは、吸収性コア１４を、一方向に筋状に延びるように複数条形成し、隣り合う吸収性コア１４間の領域において基材シート２０の表面が露出するようにしてもよい。更に、吸収性コア１４を市松模様状に配置してもよい。
なお、吸収性コア１４は、基材シート２０の両面に形成されていてもよく、基材シート２０の片面のみに形成されていてもよい。
【００５４】
吸収性コアの平面視での形状が上述のいずれの場合であっても、吸収性コアの厚みは、上述した値であることが好ましい。
【００５５】
吸収体４の面積に占める吸収性コア１４の割合は、吸収体４の吸収能力及び拡散性を十分に高める観点から、好ましくは５０面積％以上、より好ましくは６０面積％以上、更に好ましくは７０面積％以上であり、また１００面積％以下、好ましくは９５面積％以下、より好ましくは９０面積％以下であり、また好ましくは５０面積％以上１００面積％以下、より好ましくは６０面積％以上９５面積％以下、更に好ましくは７０面積％以上９０面積％以下である。なお、「吸収体４の面積」及び「吸収性コア１４の面積」とは、基材シート２０上に吸収性コア１４が設けられた側の面におけるそれぞれの面積のことである。吸収体４の面積に占める吸収性コア１４の割合が１００面積％であるとは、吸収性コア１４が基材シート２０の全面に配されていることである。
【００５６】
以上の説明は、吸収性コアが基本的に単層のものである場合についてのものであったが、本発明においては、吸収性コアは、同じ組成を有するか、又は、異なる組成を有する２層以上の積層構造部分を有するものであってもよい。その場合であっても、平面視での吸収性コア１４の形状や、吸収性コアの厚み（最大厚み部での厚み）は、上述のとおりであることが好ましい。
【００５７】
本発明に係る吸収体は、基材シート２０の片面に吸水性樹脂４３及び水溶性高分子４７を含む組成物を塗工して形成されたものである。以下、吸水性樹脂４３及び水溶性高分子４７を含む組成物を単に組成物６０ともいう。図５には、組成物６０を塗工して吸収性コア１４を形成し、吸収体４を製造する製造方法に好適な装置５０が示されている。同図に示す吸収体４を製造する装置５０は、組成物６０の供給部５１と、組成物６０の塗布部５３と、組成物６０の乾燥部５５とを備えている。
【００５８】
供給部５１は、組成物６０の貯蔵タンク５１ａを備えている。タンク５１ａ内には組成物６０が蓄えられている。タンク５１ａ内の組成物６０は、撹拌翼５１ｂによって撹拌されて均一化されている。撹拌翼５１ｂは、シャフト５１ｃを介してモータ等の回転駆動源５１ｄに接続されている。タンク５１ａの底部には管路５２の一端が接続されている。管路５２の他端は塗布部５３に接続されている。
【００５９】
塗布部５３は、長尺状の基材シート２０の連続体２０Ｓの片面に組成物６０を塗工する塗工ヘッド５４を備えている。以下、基材シート２０の連続体２０Ｓを単に「連続体２０Ｓ」ともいう。塗工ヘッド５４は、管路５２を介して貯蔵タンク５１ａから供給された組成物６０を、一方向Ｄ、即ち搬送方向Ｄに沿って連続的に塗布するものである。塗工ヘッド５４としては、組成物６０のような流動体の塗布が可能なものが用いられる。そのような塗工ヘッド５４の例としてはダイコータなどが挙げられるが、これに限られない。図５においては、塗工ヘッド５４によって連続体２０Ｓの長手方向（方向Ｄ）の両側部域２０ｂ，２０ｂ間の領域に組成物６０が塗布されて、湿潤状態の塗布体６３が形成されている様子が示されている。
【００６０】
連続体２０Ｓの搬送方向Ｄにおいて、塗布部５３の下流には乾燥部５５が配置されている。乾燥部５５は、塗布部５３によって形成された塗布体６３を乾燥させて揮発成分を除去し、塗布体６３の乾燥体である吸収性コア１４を連続体２０Ｓ（基材シート２０）に固定させる。乾燥部５５は、湿潤状態の塗布体６３から揮発成分を除去し得る装置であり、その例として、赤外線の放射装置や、加熱された熱風の吹出装置などが挙げられるが、これらに限られない。
【００６１】
上述の装置５０により、連続体２０Ｓの片面、即ち基材シート２０の片面に吸収性コア１４が形成された吸収体４の連続体４Ｓが得られる。この吸収体４の連続体４Ｓは必要に応じて後加工に付される。後加工としては、例えば吸収体４の連続体４Ｓをその長手方向にわたって裁断して毎葉の吸収体４に加工する工程や、吸収体４の連続体４Ｓを、吸収性物品等の最終製品に組み込む工程や吸収体４の連続体４Ｓを巻き取って原反化する工程が挙げられる。
【００６２】
以上の方法によれば、組成物６０を基材シート２０の片面に塗布し、乾燥するというシンプルなプロセスで目的とする吸収性コア１４及び吸収体４を得ることができる。また、以上の方法によれば、吸収性コア１４の厚みや坪量を高精度に制御することができる。これにより、吸収性コア１４の坪量や厚みに局所的なばらつきが生じ難くすることができ、吸収体４は安定した吸収性能を発現し得る。また、基材シート２０上の広い領域で任意に吸収性コアの坪量を変更することができる。さらに、組成物６０を薄く塗工することにより吸収性コア１４を極めて薄く形成することも可能である。
【００６３】
以上の効果を一層顕著なものとする観点から、組成物６０は、上述した吸水性樹脂４３や水溶性高分子４７等の吸収性コア１４の構成材料を、溶媒に分散又は溶解させたものであることが好ましい。組成物６０には、吸水性樹脂４３を膨潤させない程度水を含有してもよいが、吸水性樹脂４３が吸水及び膨潤することを防ぐ観点から、組成物６０は水を非含有であることが好ましい。水を非含有とは、組成物６０中に意図的に有意な量の水を添加すること排除する趣旨である。したがって原料等の不純物として不可避的に混入する微量の水や、大気中から不可避的に混入する微量の水の存在は許容される。
【００６４】
組成物６０中に含まれる吸水性樹脂４３や水溶性高分子４７等の構成材料の割合は、吸収性コア１４中に含まれる吸水性樹脂４３や水溶性高分子４７等の構成材料の割合が所望の割合となるよう調整する。また、組成物６０はパルプ繊維等の繊維材料を非含有である。
【００６５】
組成物６０に含まれる溶媒としては非水溶媒が好適に用いられる。そのような非水溶媒としては、例えばエタノール、メタノール、イソプロピルアルコール、アセトン、メチルエチルケトン、酢酸ブチルなどが挙げられる。これらの非水溶媒は１種を単独で、又は２種以上を組み合わせて用いることができる。これらの非水溶媒のうち、入手容易性や汎用性、安全性の点からエタノールを用いることが好ましい。エタノールは揮発成分であり、前述のように、乾燥部で除去される。
【００６６】
組成物６０に占める非水溶媒の割合は、組成物６０の塗工を容易とする観点から、好ましくは３０質量％以上、より好ましくは３５質量％以上、一層好ましくは４０質量％以上であり、また好ましくは７０質量％以下、より好ましくは６５質量％以下、一層好ましくは６０質量％以下であり、また好ましくは３０質量％以上７０質量％以下、より好ましくは３５質量％以上６５質量％以下、一層好ましくは４０質量％以上６０質量％以下である。
【００６７】
上述の装置５０は、塗布部５３に備えられた塗工ヘッド５４が、特定のパターンの塗布体６３を形成する構造であってもよい。例えば図６（ａ）に示す装置５０Ａの塗布部５３Ａにおける塗工ヘッド５４ａは、連続体２０Ｓの搬送方向Ｄに沿って、且つ搬送方向と直交する幅方向Ｗに沿って断続的に塗布体６３Ａを形成し得る構造を有している。この塗工ヘッド５４により、複数の塗布体６３Ａが搬送方向Ｄに沿って間隔を置いて形成され、且つ搬送方向Ｄに沿って並んだ複数の塗布体６３Ａからなる塗布体列６５が幅方向Ｗに間隔を置いて複数列形成される。
【００６８】
また、図６（ｂ）に示す装置５０Ｂにおける塗布部５３Ｂは、２台の塗工ヘッド５４ｂ，５４ｃが備えられている。２台の塗工ヘッド５４ｂ，５４ｃは、基材シート２０の搬送方向Ｄに沿って直列に並んでおり、搬送方向Ｄの上流側には第１塗工ヘッド５４ｂが、それよりも下流側には第２塗工ヘッド５４ｃが配置されている。第１塗工ヘッド５４ｂは、連続体２０Ｓの両側部域２０ｂ，２０ｂ間の領域に組成物６０ｂを塗布して第１塗布体６３Ｂを形成する。一方、第２塗工ヘッド５４ｃは、第１塗布体６３Ｂよりも幅が狭い第２塗布体６３Ｃを第１塗布体６３Ｂ上に形成する。第２塗布体６３Ｃは、連続体２０Ｓの幅方向Ｗ、即ち第１塗布体６３Ｂの幅方向の中央部分の上に重ねて形成される。第１塗布体６３Ｂを形成するために用いられる組成物６０ｂと、第２の塗布体１３Ｃを形成するために用いられる組成物６０ｃとは、その組成が互いに相違していてもよいし、同じものであってもよい。その結果、本装置５０Ｂにより製造された吸収体４ｂは、その幅方向Ｗの中央域が２層構造となっている一方、吸収体４ｂの幅方向Ｗの両側に位置する側部域が単層構造になっている。このように、吸収体４ｂは、その中央域と側部域とで厚みが相違し、且つ吸収性能も相違している。図６（ｂ）に示す装置５０Ｂでは塗工ヘッド５４を２台直列に並べているが、任意の数の層を形成し得るよう、塗工ヘッド５４は２台以上配置しても良い。また、一台の塗工ヘッド５４で複数の層を形成するように組成物６０を吐出してもよい。あるいは２層目が中央部に形成されてなくてもよく、２層目が複数層になっていてもよい。このように装置５０Ｂは、複数の層からなる積層構造を有する吸収性コア１４を形成することができる。
【００６９】
以上、本発明について説明したが、本発明は前述した実施形態に制限されず、本発明の趣旨を逸脱しない範囲で適宜変更可能である。
例えば、本発明野の吸収性物品は、失禁パッドの他、使い捨ておむつや生理用ナプキン等であっても良い。
【００７０】
吸水性樹脂４３は、前述の原料樹脂の粉砕物に代えて、飽和吸水量及び人工尿吸収時の体積増加率が前述の範囲を充たすように、架橋処理の条件を調整した中間樹脂を後処理することなくであっても良い。また、後処理としての表面処理方法は、１回でも２回又は３回等の複数回でも良い。
【実施例】
【００７１】
以下、実施例により本発明を更に詳細に説明する。しかしながら本発明の範囲は、かかる実施例に制限されない。
【００７２】
〔実施例１〕
原料樹脂は、ポリアクリル酸ナトリウム塩重合体（サンダイヤ社製、ＩＭ９９７）を用いた。原料樹脂の粉砕は、ラボミルＬＭ-０５（株式会社ダルトン製）を用いて行い、メジアン径が約２００μmの吸水性樹脂を得た。吸水性樹脂の吸水速度、人工尿吸収時の体積増加率及び飽和吸水量を前述の方法により測定した。測定値を表１に示す。
【００７３】
〔実施例２〕
実施例１と粉砕の条件を変更し、メジアン径が約３００μmの吸水性樹脂を得た。粉砕の条件を変更した以外は、実施例１と同様の方法により吸水性樹脂を得た。
【００７４】
〔比較例１〕
比較例１としてはサンダイヤ社製のＩＭ９９７（メジアン径４５７μm）を粉砕しないで用いた。
【００７５】
【表１】
2019118593.tif 000003
【００７６】
表１に示すように、比較例１の吸水性樹脂に比して、実施例１、２の吸水性樹脂は、飽和吸収量をほぼ維持しながら、速い吸水速度を実現している。そのため、各実施例の吸水性樹脂を使用した吸収性コアは、パルプ繊維を含有しなくても十分な吸水速度・吸収容量を達成でき、また、パルプ繊維を含有する吸収性コアよりも薄型化することができる。さらに、実施例１、２の吸水性樹脂は、人工尿吸収後の体積増加率が、比較例１の吸水性樹脂に比して低い。パルプ繊維を含有しない吸収性コアにおいて、吸収後の厚みは吸水性樹脂の体積増加の影響を受ける。即ち、各実施例の吸水性樹脂を使用し、パルプ繊維を含有していない吸収性コアは、比較例１の吸水性樹脂を使用する場合よりも、吸収後の厚みが１０％以上抑えられる。このことから、実施例の吸水性樹脂を含む吸収性コアが組み込まれた吸収性物品は、液吸収後であっても優れた装着感を維持することができる。
【符号の説明】
【００７７】
１  失禁パッド
２  表面シート
３  裏面シート
４  吸収体
４Ｓ  連続体
５  サイドシート
６  圧搾溝
２０  基材シート
２０Ｓ  連続体
１４  吸収性コア
４３  吸水性樹脂
４５  低架橋樹脂
４６  高架橋樹脂
４７  水溶性高分子
５０  装置
５１  供給部
５１ａ  タンク
５１ｂ  撹拌翼
５１ｃ  シャフト
５１ｄ  回転駆動源
５２  管路
５３  塗布部
５４  塗工ヘッド
５５  乾燥部
６０  組成物
６３  塗布体
【図１】
2019118593.tif 000004
【図２】
2019118593.tif 000005
【図３】
2019118593.tif 000006
【図４】
2019118593.tif 000007
【図５】
2019118593.tif 000008
【図６】
2019118593.tif 000009